(57)【要約】【課題】作業効率よく形成されたナノ薄膜層を備えるナノ薄膜転写シート、及び、ナノ薄膜層の形成時間を短縮でき、転写性に優れたナノ薄膜転写シートの製造方法を提供すること、並びに、ナノ薄膜転写シートのナノ薄膜層の被着体への転写方法を提供すること。【解決手段】本発明は、溶媒を浸透又は透過させ得る基材である浸透性基材と、植物性キトサン又はβグルカンを含有するキトサンを含むナノ薄膜層と、を備えるナノ薄膜転写シートに関する。【選択図】図１
2015016614.tif 000002
【特許請求の範囲】
【請求項１】
溶媒を浸透又は透過させ得る基材である浸透性基材と、植物性キトサンを含むナノ薄膜層と、を備える、ナノ薄膜転写シート。
【請求項２】
溶媒を浸透又は透過させ得る基材である浸透性基材と、βグルカンを含有するキトサンを含むナノ薄膜層と、を備える、ナノ薄膜転写シート。
【請求項３】
前記ナノ薄膜層が、ポリカチオンを含む溶液を用いて形成されるＡ層と、ポリアニオンを含む溶液を用いて形成されるＢ層と、を有し、
前記ポリカチオンが、前記植物性キトサン又はβグルカンを含有するキトサンを含有する、請求項１又は２に記載のナノ薄膜転写シート。
【請求項４】
前記ナノ薄膜層が、前記Ａ層と、前記Ｂ層とが交互に積層された層である、請求項３に記載のナノ薄膜転写シート。
【請求項５】
前記植物性キトサンが、βグルカンを含有する、請求項１、３又は４に記載のナノ薄膜転写シート。
【請求項６】
前記ポリアニオンが、１分子中に２個以上のカルボキシル基又はカルボキシレート基を有するアニオン性ポリマーである、請求項３〜５のいずれか一項に記載のナノ薄膜転写シート。
【請求項７】
第１の前記浸透性基材と、前記ナノ薄膜層と、第２の前記浸透性基材と、をこの順に備える、請求項１〜６のいずれか一項に記載のナノ薄膜転写シート。
【請求項８】
前記溶媒に可溶な溶解性支持層を更に備える、請求項１〜７のいずれか一項に記載のナノ薄膜転写シート。
【請求項９】
前記浸透性基材と、前記溶媒に可溶な溶解性支持層と、前記ナノ薄膜層と、カバーフィルムと、をこの順に備える、請求項１〜６のいずれか一項に記載のナノ薄膜転写シート。
【請求項１０】
第１の前記浸透性基材と第２の前記浸透性基材との間に、前記ナノ薄膜層及び前記溶解性支持層を備える、請求項８に記載のナノ薄膜転写シート。
【請求項１１】
第１の前記浸透性基材と第２の前記浸透性基材との間に、前記ナノ薄膜層及び前記溶解性支持層を前記第１の浸透性基材側からこの順に備える、請求項１０に記載のナノ薄膜転写シート。
【請求項１２】
第１の前記浸透性基材と第２の前記浸透性基材との間に、前記溶解性支持層及び前記ナノ薄膜層を前記第１の浸透性基材側からこの順に備える、請求項１０に記載のナノ薄膜転写シート。
【請求項１３】
第１の前記浸透性基材と第２の前記浸透性基材との間に、第１の前記溶解性支持層、前記ナノ薄膜層及び第２の前記溶解性支持層を前記第１の浸透性基材側からこの順に備える、請求項１０に記載のナノ薄膜転写シート。
【請求項１４】
前記第１の浸透性基材と前記第２の浸透性基材とは、隣接する層との接触面積が互いに異なる、請求項１０〜１３のいずれか一項に記載のナノ薄膜転写シート。
【請求項１５】
前記浸透性基材が、メッシュ状のシート、不織布シート又は多孔質構造を有するシートである、請求項１〜１４のいずれか一項に記載のナノ薄膜転写シート。
【請求項１６】
前記溶解性支持層が、水又はアルコールに可溶な高分子層である、請求項８〜１５のいずれか一項に記載のナノ薄膜転写シート。
【請求項１７】
前記ナノ薄膜層の厚さが、１ｎｍ〜３００ｎｍである、請求項１〜１６のいずれか一項に記載のナノ薄膜転写シート。
【請求項１８】
前記ナノ薄膜層が、皮膚貼付用である、請求項１〜１７のいずれか一項に記載のナノ薄膜転写シート。
【請求項１９】
前記ナノ薄膜層が、化粧用である、請求項１〜１８のいずれか一項に記載のナノ薄膜転写シート。
【請求項２０】
ポリカチオンを含む溶液又はポリアニオンを含む溶液にカバーフィルムを接触させ、該カバーフィルムの表面にポリカチオン又はポリアニオンに由来する層を形成する工程と、
（ｉ）ポリカチオンに由来する層に、ポリアニオン溶液を接触させて、前記ポリカチオンに由来する層上にポリアニオンに由来する層を形成するステップと、
（ｉｉ）ポリアニオンに由来する層に、ポリカチオンを含む溶液を接触させて、前記ポリアニオンに由来する層上にポリカチオンに由来する層を形成するステップと、
を繰り返して第１のナノ薄膜層を形成する工程と、
前記第１のナノ薄膜層上に、第１の溶解性支持層を形成する工程と、
前記第１の溶解性支持層上に、前記第１の溶解性支持層を溶解する溶媒を浸透又は透過させ得る基材である第１の浸透性基材を形成する工程と、
を含み、
前記ポリカチオンが、植物性キトサン又はβグルカンを含有するキトサンを含有する、ナノ薄膜転写シートの製造方法。
【請求項２１】
前記第１の浸透性基材を形成する工程の後に、前記カバーフィルムを前記第１のナノ薄膜層から剥離し、前記第１のナノ薄膜層の前記カバーフィルムが剥離された側に、第２の浸透性基材、第２の溶解性支持層及び第２のナノ薄膜層をこの順に備える積層体を貼合する工程を更に含む、請求項２０に記載のナノ薄膜転写シートの製造方法。
【請求項２２】
前記第１の浸透性基材を形成する工程の後に、前記カバーフィルムを前記第１のナノ薄膜層から剥離し、前記第１のナノ薄膜層の前記カバーフィルムが剥離された側に、第２の浸透性基材を貼合する工程を更に含む、請求項２１に記載のナノ薄膜転写シートの製造方法。
【請求項２３】
前記浸透性基材に溶媒を浸透又は透過させ、前記溶解性支持層を溶解させる工程を更に含む、請求項２０〜２２のいずれか一項に記載のナノ薄膜転写シートの製造方法。
【請求項２４】
前記ナノ薄膜層を形成する工程において、前記ステップ（ｉ）と前記ステップ（ｉｉ）とを交互に１〜３００回繰り返す、請求項２０〜２３のいずれか一項に記載のナノ薄膜転写シートの製造方法。
【請求項２５】
請求項１〜１９のいずれか一項に記載のナノ薄膜転写シートを、前記ナノ薄膜層が被着体に接するように被着体に貼付する工程を含む、ナノ薄膜層の被着体への転写方法。
【発明の詳細な説明】
【技術分野】
【０００１】
本発明は、ナノ薄膜転写シート、ナノ薄膜転写シートの製造方法、及び、ナノ薄膜転写シートのナノ薄膜層を被着体に転写する方法に関する。
【背景技術】
【０００２】
近年、ナノ薄膜層を臓器、皮膚等に貼付するためのナノ薄膜転写シートが注目されている。例えば、創傷被覆材として皮膚表面又は臓器創面に対して貼付する、医療用のナノ薄膜転写シートが提案されている（例えば非特許文献１参照）。
【先行技術文献】
【非特許文献】
【０００３】
【非特許文献１】Ｔ．Ｆｕｊｉｅ  ｅｔ  ａｌ．，Ａｄｖ．Ｆｕｎｃｔ．Ｍａｔｅｒ．，２００９年，１９巻，２５６０−２５６８頁
【発明の概要】
【発明が解決しようとする課題】
【０００４】
従来のナノ薄膜転写シートを作製する際、所望の膜厚を有するナノ薄膜層を形成する際に時間を要する傾向にあり、作業時間を短縮し、より効率的にナノ薄膜転写シートを作製することが望まれている。
【０００５】
そこで、本発明は、作業効率よく形成されたナノ薄膜層を備えるナノ薄膜転写シート、及び、ナノ薄膜層の形成時間を短縮でき、また転写性の優れたナノ薄膜転写シートの製造方法を提供することを目的とする。また、本発明は、上記ナノ薄膜転写シートのナノ薄膜層の被着体への転写方法を提供することを目的とする。
【課題を解決するための手段】
【０００６】
本発明は、［１］溶媒を浸透又は透過させ得る基材である浸透性基材と、植物性キトサンを含むナノ薄膜層と、を備える、ナノ薄膜転写シートに関する。
本発明はまた、［２］溶媒を浸透又は透過させ得る基材である浸透性基材と、βグルカンを含有するキトサンを含むナノ薄膜層と、を備える、ナノ薄膜転写シートに関する。
また、本発明は、［３］ナノ薄膜層が、ポリカチオンを含む溶液を用いて形成されるＡ層と、ポリアニオンを含む溶液を用いて形成されるＢ層と、を有し、し、ポリカチオンが、植物性キトサン又はβグルカンを含有するキトサンを含有する、上記［１］又は［２］に記載のナノ薄膜転写シートに関する。
また、本発明は、［４］ナノ薄膜層が、Ａ層と、Ｂ層とが交互に積層された層である、上記［３］に記載のナノ薄膜転写シートに関する。
また、本発明は、［５］植物性キトサンが、βグルカンを含有する、上記［１］、［３］又は［４］に記載のナノ薄膜転写シートに関する。
また、本発明は、［６］ポリアニオンが、１分子中に２個以上のカルボキシル基又はカルボキシレート基を有するアニオン性ポリマーである、上記［３］〜［５］のいずれかに記載のナノ薄膜転写シートに関する。
また、本発明は、［７］第１の浸透性基材と、ナノ薄膜層と、第２の浸透性基材と、をこの順に備える、上記［１］〜［６］のいずれかに記載のナノ薄膜転写シートに関する。
また、本発明は、［８］溶媒に可溶な溶解性支持層を更に備える、上記［１］〜［７］のいずれかに記載のナノ薄膜転写シートに関する。
また、本発明は、［９］浸透性基材と、溶媒に可溶な溶解性支持層と、ナノ薄膜層と、カバーフィルムと、をこの順に備える、上記［１］〜［６］のいずれかに記載のナノ薄膜転写シートに関する。
また、本発明は、［１０］第１の浸透性基材と第２の浸透性基材との間に、ナノ薄膜層及び溶解性支持層を備える、上記［８］に記載のナノ薄膜転写シートに関する。
また、本発明は、［１１］第１の浸透性基材と第２の浸透性基材との間に、ナノ薄膜層及び溶解性支持層を第１の浸透性基材側からこの順に備える、上記［１０］に記載のナノ薄膜転写シートに関する。
また、本発明は、［１２］第１の浸透性基材と第２の浸透性基材との間に、溶解性支持層及びナノ薄膜層を第１の浸透性基材側からこの順に備える、上記［１０］に記載のナノ薄膜転写シートに関する。
また、本発明は、［１３］第１の浸透性基材と第２の浸透性基材との間に、第１の溶解性支持層、ナノ薄膜層、及び第２の溶解性支持層を第１の浸透性基材側からこの順に備える、上記［１０］に記載のナノ薄膜転写シートに関する。
また、本発明は、［１４］第１の浸透性基材と第２の浸透性基材とは、隣接する層との接触面積が互いに異なる、上記［１０］〜［１３］のいずれかに記載のナノ薄膜転写シートに関する。
【０００７】
また、本発明は、［１５］浸透性基材が、メッシュ状のシート、不織布シート又は多孔質構造を有するシートである、上記［１］〜［１４］のいずれかに記載のナノナノ薄膜転写シートに関する。
また、本発明は、［１６］溶解性支持層が、水又はアルコールに可溶な高分子層である、上記［８］〜［１５］のいずれかに記載のナノ薄膜転写シートに関する。
また、本発明は、［１７］ナノ薄膜層の厚さが、１ｎｍ〜３００ｎｍである、上記［１］〜［１６］のいずれかに記載のナノ薄膜転写シートに関する。
また、本発明は、［１８］ナノ薄膜層が、皮膚貼付用である、上記［１］〜［１７］のいずれかに記載のナノ薄膜転写シートに関する。
また、本発明は、［１９］ナノ薄膜層が、化粧用である、上記［１］〜［１８］のいずれかに記載の薄膜転写シートに関する。
【０００８】
さらに、本発明は、［２０］ポリカチオンを含む溶液又はポリアニオンを含む溶液にカバーフィルムを接触させ、該カバーフィルムの表面にポリカチオン又はポリアニオンに由来する層を形成する工程と、（ｉ）ポリカチオンに由来する層に、ポリアニオン溶液を接触させて、ポリカチオンに由来する層上にポリアニオンに由来する層を形成するステップと、（ｉｉ）ポリアニオンに由来する層に、ポリカチオンを含む溶液を接触させて、ポリアニオンに由来する層上にポリカチオンに由来する層を形成するステップと、を繰り返して第１のナノ薄膜層を形成する工程と、第１のナノ薄膜層上に、第１の溶解性支持層を形成する工程と、第１の溶解性支持層上に、第１の溶解性支持層を溶解する溶媒を浸透又は透過させ得る基材である第１の浸透性基材を形成する工程と、を含み、ポリカチオンが植物性キトサン又はβグルカンを含有するキトサンを含有する、ナノ薄膜転写シートの製造方法に関する。
また、本発明は、［２１］第１の浸透性基材を形成する工程の後に、カバーフィルムを第１のナノ薄膜層から剥離し、第１のナノ薄膜層のカバーフィルムが剥離された側に、第２の浸透性基材、第２の溶解性支持層、及び第２のナノ薄膜層をこの順に備える積層体を貼合する工程を更に含む、上記［２０］に記載のナノ薄膜転写シートの製造方法に関する。
また、本発明は、［２２］第１の浸透性基材を形成する工程の後に、カバーフィルムを第１のナノ薄膜層から剥離し、第１のナノ薄膜層のカバーフィルムが剥離された側に、第２の浸透性基材を貼合する工程を更に含む、上記［２１］に記載のナノ薄膜転写シートの製造方法に関する。
また、本発明は、［２３］浸透性基材に溶媒を浸透又は透過させ、溶解性支持層を溶解させる工程を更に含む、上記［２０］〜［２２］のいずれかに記載のナノ薄膜転写シートの製造方法に関する。
また、本発明は、［２４］ナノ薄膜層を形成する工程において、ステップ（ｉ）とステップ（ｉｉ）とを交互に１〜３００回繰り返す、上記［２０］〜［２３］のいずれかに記載のナノ薄膜転写シートの製造方法に関する。
また、本発明は、［２５］上記［１］〜［１９］のいずれかに記載のナノ薄膜転写シートを、ナノ薄膜層が被着体に接するように被着体に貼付する工程を含む、ナノ薄膜層の被着体への転写方法に関する。
【発明の効果】
【０００９】
本発明によれば、作業効率よく形成されたナノ薄膜層を備えるナノ薄膜転写シート、及び、ナノ薄膜層の形成時間を短縮でき、転写性に優れたナノ薄膜転写シートの製造方法を提供することができる。また、本発明によれば、上記ナノ薄膜転写シートのナノ薄膜層の被着体への転写方法を提供することができる。
【図面の簡単な説明】
【００１０】
【図１】ナノ薄膜転写シートの一実施形態を示す模式断面図である。
【図２】ナノ薄膜転写シートの別の実施形態を示す模式断面図である。
【図３】ナノ薄膜転写シートの別の実施形態を示す模式断面図である。
【図４】ナノ薄膜転写シートの製造方法の一実施形態を示す模式断面図である。
【発明を実施するための形態】
【００１１】
以下、必要に応じて図面を参照しつつ、本発明の好適な実施形態について詳細に説明する。ただし、本発明は、以下の実施形態に限定されるものではない。なお、寸法比率は、図示された比率に限られるものではない。
【００１２】
本実施形態のナノ薄膜転写シートは、溶媒を浸透又は透過させ得る基材である浸透性基材と、植物性キトサンを含むナノ薄膜層とを備えることを特徴とする。また、本実施形態のナノ薄膜転写シートは、溶媒を浸透又は透過させ得る基材である浸透性基材と、βグルカンを含有するキトサンを含むナノ薄膜層とを備えることを特徴とする。
【００１３】
ナノ薄膜転写シートは、１又は２の浸透性基材を備えることができる。図１は、ナノ薄膜転写シートの一実施形態を示す模式断面図である。図１に示すように、ナノ薄膜転写シート１は、第１の浸透性基材２ａと、ナノ薄膜層３と、第２の浸透性基材２ｂと、をこの順に備えていてもよい。
【００１４】
図２の（ａ）、（ｂ）及び（ｃ）は、それぞれナノ薄膜転写シートの別の実施形態を示す模式断面図である。図２（ａ）に示すように、ナノ薄膜転写シート１１は、第１の浸透性基材１２ａと、第１の溶解性支持層１４ａと、ナノ薄膜層１３と、第２の溶解性支持層１４ｂと、第２の浸透性基材１２ｂと、をこの順に備えていてもよい。また、図２（ｂ）に示すように、ナノ薄膜転写シート２１は、第１の浸透性基材２２ａと、溶解性支持層２４と、ナノ薄膜層２３と、第２の浸透性基材２２ｂと、をこの順に備えていてもよい。また、図２（ｃ）に示すように、ナノ薄膜転写シート３１は、第１の浸透性基材３２ａと、ナノ薄膜層３３と、第２の溶解性支持層３４と、第２の浸透性基材３２ｂと、をこの順に備えていてもよい。
【００１５】
図３は、ナノ薄膜転写シートの更に別の実施形態を示す模式断面図である。図３に示すように、ナノ薄膜転写シート４１は、浸透性基材４２と、溶解性支持層４４と、ナノ薄膜層４３と、カバーフィルム４５と、をこの順に備えていてもよい。
【００１６】
［ナノ薄膜層］
ナノ薄膜層は、上記構成を有しているため、取扱性、強靭性（機械的強度）、透明性及び保湿性に優れ、かつ、被着体（例えば、皮膚）に対する自己密着性を有する。このために、被着体への貼付が非常に容易であり、さらには被着体に貼付後のナノ薄膜層が目立ちにくく、かつ貼付後の違和感が低減される。また、ナノ薄膜層を形成する材料には生分解性又は生体適合性の高い材料を使用することができる。この場合、ナノ薄膜層は安全性が高く、皮膚アレルギーを起こし難いという利点がある。
【００１７】
ナノ薄膜層は、植物性キトサン、又は、βグルカンを含有するキトサンを含む。植物性キトサンとは、例えばマッシュルーム、エノキダケ、シイタケ、マイタケアガリクス・ブラゼイ、ナメコ、エリンギ、シメジ等の担子菌類から抽出される植物性キチンの脱アセチル化物である。
【００１８】
植物性キトサンの脱アセチル化度としては、生体吸収性及び水溶性がより優れることから、４０〜１００％の範囲内であることが好ましく、４５〜９０％の範囲内であることがより好ましく、５０〜８０％の範囲内であることが更に好ましい。
【００１９】
また、植物性キトサンの、動物性キトサンとの１つの相違は、βグルカンを多く含有する点であるので、本実施形態において使用するキトサンを、化学構造的な観点で特定する１つの方法としては、βグルカンを含有している点とすることもできる。本実施形態において使用する植物性キトサンは、高純度に精製したものであることが好ましいが、通常、検出可能な程度のβグルカンを含む。
【００２０】
本実施形態に係るナノ薄膜層は、ポリカチオンを含む溶液を用いて形成されるＡ層と、ポリアニオンを含む溶液を用いて形成されるＢ層とを有するとよい。
【００２１】
ナノ薄膜層は、Ａ層とＢ層とが交互に積層された層（交互積層薄膜）であることが好ましい。Ａ層とＢ層とが交互に積層されることによって、機械的強度及び自己密着性により優れたナノ薄膜層となる。なお、Ａ層とＢ層とが交互に積層されるとは、１層のＡ層と１層のＢ層とが交互に積層されている場合に限られず、複数のＡ層からなる層と、複数のＢ層からなる層とが交互に積層されている場合も含む。
【００２２】
（ポリカチオン）
本明細書において、ポリカチオンとは、１分子中に２個以上のカチオン性基を有する化合物をいい、カチオン性基とは、カチオン基又はカチオン基に誘導され得る基をいう。カチオン性基としては、例えば、アミノ基；メチルアミノ基、エチルアミノ基等のモノアルキルアミノ基；ジメチルアミノ基、ジエチルアミノ基等のジアルキルアミノ基；イミノ基及びグアニジノ基が挙げられる。なお、アミノ基はプロトンが配位結合した−ＮＨ３＋であってもよい。
【００２３】
本実施形態に係るポリカチオンは、植物性キトサンを含有する。ポリカチオンが植物性キトサンを含有することによって、ナノ薄膜層の厚膜化が可能となり、ナノ薄膜層の形成時間を短縮することができる。植物性キトサン中のアミノ基が上記カチオン性基に該当する。
【００２４】
植物性キトサンは、キトサン成分のみから構成されるものであってもよく、βグルカン、複合糖質等の他の成分を含有していてもよい。植物性キトサンの純度は、８０質量％以上であることが好ましく、８５質量％以上であることがより好ましく、９０質量％以上であることが更に好ましい。
【００２５】
植物性キトサンの分子量は特に制限されないが、粘度平均分子量が大きくなるにしたがって、ポリカチオンを含む溶液の粘度が高くなるため、ナノ薄膜層の形成時に流延し難く、積層し難くなる傾向がある。また、被着体が生体である場合、植物性キトサンの粘度平均分子量が大きいと、生体吸収性が低下する傾向がある。植物性キトサンの粘度平均分子量は、１，０００〜５００，０００の範囲内であることが好ましく、１０，０００〜４００，０００の範囲内であることがより好ましく、５０，０００〜２００，０００の範囲内であることが更に好ましい。
【００２６】
本明細書において、「粘度平均分子量」とは、一般的な測定方法である粘度法により評価すればよく、例えば、ＪＩＳ  Ｋ  ７３６７−３：１９９９に基づいて測定した極限粘度数［η］から算出することができる。
【００２７】
ポリカチオンは、植物性キトサン以外のポリカチオンを含んでいてもよい。ポリカチオンとしては、カチオン性ポリマーを用いることができる。なお、本明細書において、カチオン性ポリマーとは、１分子中に２個以上のカチオン性基を有するポリマーをいう。カチオン性ポリマーとしては、カチオン性基を有するモノマーを重合させたものであることが好ましい。
【００２８】
カチオン性ポリマーとしては、水の存在下で後述するアニオン性ポリマーとゲル状のポリイオンコンプレックスを形成することができ、そのポリイオンコンプレックスが生体組織接着作用を発揮することができ、生体に対して有害反応の少ないものが好ましい。また、カチオン性ポリマーとしては、患部の組織が治癒した後に生分解して生体内に吸収されるように、生体吸収性を有する物質であることがより好ましい。
【００２９】
カチオン性ポリマーとしては、水に溶解又は膨潤することが可能な程度の親水性を有し、水中でカチオン性基が解離することにより正電荷を帯びるという特性を有するものが好適に使用される。カチオン性ポリマーとしては、特に１分子中に２個以上のアミノ基を有するポリマーが好ましい。
【００３０】
カチオン性ポリマーの好ましい例としては、コラーゲン、ポリヒスチジン、アイオネン、キトサン、アミノ化セルロース等の塩基性多糖類；ポリリジン、ポリアルギニン、リジンとアルギニンとの共重合体等の塩基性アミノ酸の単独重合体及び共重合体；ポリビニルアミン、ポリアリルアミン、ポリジビニルピリジン等の塩基性ビニルポリマー；並びにそれらの塩類（塩酸塩、酢酸塩等）、ポリエチレンイミン、ポリアリルアミン塩酸塩、ポリジアリルジメチルアンモニウムクロリド、並びにそれらの誘導体が挙げられる。
【００３１】
さらに、上述のカチオン性ポリマーを架橋することによって得られる架橋ポリマーを用いることもできる。カチオン性ポリマーを架橋する方法としては、公知の方法のいずれも用いることができる。カチオン性ポリマーがアミノ基を有する場合には、カチオン性ポリマーのアミノ基をジカルボン酸と縮合反応させることにより架橋する方法が好適である。
【００３２】
カチオン性ポリマーとしては、塩基性多糖類若しくはその誘導体（例えば、アセチル化物等）又はそれらの塩が好適である。
【００３３】
ポリカチオンとして、１分子中に２個以上のカチオン性基を有する低分子の化合物であっても好ましく用いることができる。１分子中に２個以上のカチオン性基を有する低分子の化合物としては、例えば、低分子のジアミン及びポリアミンが挙げられる。このようなポリカチオンとして、具体的には、例えば、ジアミノエタン、ジアミノプロパン、ジアミノブタン、ジアミノペンタン、ジアミノヘキサン等のジアミノアルカン類のように１分子中に２個のアミノ基を有する化合物、Ｎ−（リジル）−ジアミノエタン、Ｎ，Ｎ’−（ジリジル）−ジアミノエタン、Ｎ−（リジル）−ジアミノヘキサン、Ｎ，Ｎ’−（ジリジル）−ジアミノヘキサン等のモノ又はジリジルアミノアルカン類のように１分子中に３〜４個のアミノ基を有する化合物、及び、１分子中に５個以上のアミノ基を有する化合物を挙げることができる。
【００３４】
（ポリカチオンを含む溶液）
ポリカチオンを含む溶液中のポリカチオンの濃度は、０．０１〜５．０質量％が好ましく、０．０２〜２．０質量％がより好ましく、０．０５〜１．０質量％が更に好ましい。
【００３５】
ポリカチオンを含む溶液の粘度は、０．１〜１０００ｍＰａ・ｓの範囲内であることが好ましく、０．５〜５００ｍＰａ・ｓの範囲内であることがより好ましく、１〜１００ｍＰａ・ｓの範囲内であることが更に好ましい。本明細書において、粘度とは、株式会社エー・アンド・デー製音叉型振動式粘度計ＳＶ−１０を用い、サンプル量１０ｍＬ、２０℃で測定した値である。
【００３６】
ポリカチオンを含む溶液には、植物性キトサン（又はβグルカンを含有するキトサン）以外のポリカチオンを併用してもよい。
【００３７】
ポリカチオンを含む溶液の溶媒としては、ポリカチオンを溶解できるものであれば、任意の溶媒を用いることができるが、ポリカチオンの電荷量をより多くすることができるため、水又は無機塩類の水溶液が適当である。
【００３８】
ポリカチオンを含む溶液は、ポリカチオンを溶媒に溶解させたものをそのまま用いることができる。例えば、ポリカチオンを含む溶液のｐＨは、１．２〜６．６にすることができる。
【００３９】
（ポリアニオン）
本明細書において、ポリアニオンとは、１分子中に２個以上のアニオン性基を有する化合物をいい、アニオン性基とは、アニオン基又はアニオン基に誘導され得る基をいう。アニオン性基としては、例えば、カルボキシル基、カルボキシレート基、硫酸基、スルホン酸基及びリン酸基が挙げられる。
【００４０】
ポリアニオンとしては、アニオン性ポリマーが好ましい。なお、本明細書において、アニオン性ポリマーとは、１分子中に２個以上のアニオン性基を有するポリマーをいう。アニオン性ポリマーとしては、アニオン性基を有するモノマーを重合させたものであることが好ましい。
【００４１】
アニオン性ポリマーとしては、水の存在下で上記カチオン性ポリマーとゲル状のポリイオンコンプレックスを形成することができ、そのポリイオンコンプレックスが生体組織接着作用を発揮することができ、生体に対して有害反応の少ないものが好ましい。また、アニオン性ポリマーとしては、患部の組織が治癒した後に生分解して生体内に吸収されるように、生体吸収性を有する物質であることがより好ましい。
【００４２】
アニオン性ポリマーとしては、水に溶解又は膨潤することが可能な程度の親水性を有し、水中でアニオン性基が解離することにより負電荷を帯びるという特性を有するものが好適に使用される。アニオン性ポリマーとしては、特に１分子中に２個以上のカルボキシル基又はカルボキシレート基を有するポリマーが好ましい。
【００４３】
アニオン性ポリマーの好ましい例としては、アルギン酸、ヒアルロン酸、コンドロイチン硫酸、デキストラン硫酸、ペクチン、サクラン等のカルボキシル基、カルボキシレート基又は硫酸基等のアニオン性基を有する天然の酸性多糖類及びその誘導体；セルロース、デキストラン、デンプン等の天然ではカルボキシル基、カルボキシレート基又は硫酸基等のアニオン性基を有しない多糖類にアニオン性基を結合させて人工的に合成された酸性多糖類及びその誘導体（例えば、カルボキシメチルセルロース、カルボキシメチルデキストラン、カルボキシメチルデンプン、カルボキシメチルキトサン、硫酸化セルロース及び硫酸化デキストラン並びにそれらの誘導体）；ポリグルタミン酸、ポリアスパラギン酸、グルタミン酸とアスパラギン酸との共重合体等の酸性アミノ酸の単独重合体及び共重合体；ポリアクリル酸等の酸性ビニルポリマー；並びにそれらの塩（例えば、ナトリウム塩等のアルカリ金属塩）が挙げられる。
【００４４】
酸性多糖類の誘導体としては、例えば、水酸基の一部又は全部を、酢酸、硝酸、硫酸、リン酸等と反応させたもの；カルボキシル基又はカルボキシレート基の一部をエチレングリコール、プロピレングリコール等の低分子アルコールでエステル化した化合物が挙げられる。
【００４５】
酸性多糖類の誘導体としては、例えば、アルギン酸エチレングリコールエステル、アルギン酸プロピレングリコールエステル、ヒアルロン酸エチレングリコールエステル及びヒアルロン酸プロピレングリコールエステルが挙げられる。これらの誘導体におけるエステル化度は特に制限されないが、エステル化度が高くなりすぎると、カルボキシル基又はカルボキシレート基の割合、すなわちアニオン性が低下し、上記カチオン性ポリマーとの間に形成されるポリイオンコンプレックスの機械的強度が低下する傾向にある。そこで、酸性多糖類の誘導体におけるエステル化度は４０〜１００％の範囲内であることが好ましく、４５〜９０％の範囲内であることがより好ましく、５０〜８０％の範囲内であることが更に好ましい。
【００４６】
酸性多糖類又は酸性多糖類の誘導体の塩としては、これらと１価のイオンとの塩、例えば、ナトリウム塩、カリウム塩等のアルカリ金属塩；及びアンモニウム塩が挙げられる。
【００４７】
さらに上述のアニオン性ポリマーを架橋することによって得られる架橋ポリマーを用いることもできる。アニオン性ポリマーを架橋する方法としては、公知の方法のいずれも用いることができる。アニオン性ポリマーが、カルボキシル基又はカルボキシレート基を有する場合には、アニオン性ポリマーのカルボキシル基又はカルボキシレート基をジアミンと縮合反応させることにより架橋する方法が好適である。
【００４８】
アニオン性ポリマーとしては、酸性多糖類若しくはその誘導体又はそれらの塩が好適である。特に、天然の多糖類であり、生体適合性に優れ、かつ入手が容易であることから、アルギン酸若しくはその誘導体（具体的には、アルギン酸プロピレングリコールエステル等）又はそれらの塩（例えば、ナトリウム塩等のアルカリ金属塩）が好ましい。
【００４９】
アニオン性ポリマーの分子量は特に制限されないが、粘度平均分子量が大きくなるにしたがって、ポリアニオンを含む溶液の粘度が高くなるため、ナノ薄膜層の形成時に流延し難く、積層し難くなる傾向がある。また、被着体が生体である場合、アニオン性ポリマーの粘度平均分子量が大きいと、生体吸収性が低下する傾向がある。アニオン性ポリマーの粘度平均分子量は１，０００〜５００，０００の範囲内であることが好ましく、１０，０００〜４００，０００の範囲内であることがより好ましく、５０，０００〜２００，０００の範囲内であることが更に好ましい。
【００５０】
ポリアニオンとして、１分子中に２個以上のアニオン性基を有する低分子の化合物であっても好ましく用いることができる。１分子中に２個以上のアニオン性基を有する低分子の化合物としては、例えば、コハク酸、マロン酸等の１分子中に２個のカルボキシル基又はカルボキシレート基を有する化合物が挙げられる。
【００５１】
（ポリアニオンを含む溶液）
ポリアニオンを含む溶液中のポリアニオンの濃度は、０．０１〜５．０質量％が好ましく、０．０２〜２．０質量％がより好ましく、０．０５〜１．０質量％が更に好ましい。
【００５２】
ポリアニオンを含む溶液の粘度は、０．１〜１０００ｍＰａ・ｓの範囲内であることが好ましく、１〜５００ｍＰａ・ｓの範囲内であることがより好ましく、１０〜１００ｍＰａ・ｓの範囲内であることが更に好ましい。
【００５３】
ポリアニオンを含む溶液には、２種類以上のポリアニオンを併用してもよい。
【００５４】
ポリアニオンを含む溶液の溶媒としては、ポリアニオンを溶解できるものであれば、任意の溶媒を用いることができるが、ポリアニオンの電荷量をより多くすることができるため、水又は無機塩類の水溶液が適当である。
【００５５】
ポリアニオンを含む溶液のｐＨは、１．６〜５．４であることが好ましいが、ポリアニオンの溶解性により優れることから、１．８〜５．０の範囲内であることがより好ましく、２．０〜４．５の範囲内であることが更に好ましく、２．５〜４．０の範囲内であることが特に好ましい。
【００５６】
ポリアニオンを含む溶液のｐＨは、例えば、酢酸、プロピオン酸、コハク酸、マロン酸、シュウ酸、リンゴ酸等の有機酸、又は、塩酸、硫酸、硝酸等の無機酸を添加することで調整できる。
【００５７】
カチオン性ポリマーとアニオン性ポリマーとの組合せは、水の共存下で混合した場合に、ポリイオンコンプレックスを形成し、ゲル化するものであれば、いずれの組合せでもよい。特に、安全性により優れることから、カチオン性ポリマー及びアニオン性ポリマーのうちの少なくとも１種が生体吸収性ポリマーであることが好ましい。
【００５８】
生体吸収性ポリマーとは、生分解され得るポリマーを意味する。具体的には、カチオン性ポリマーとして、キトサン、コラーゲン、ポリリシン、ポリアルギニン、ポリヒスチジン、アイオネン等が挙げられる。アニオン性ポリマーとして、アルギン酸、ヒアルロン酸、ポリグルタミン酸、コンドロイチン硫酸及びその誘導体等が挙げられる。
【００５９】
ナノ薄膜層が、Ａ層とＢ層とが交互に積層されるものである場合、各層の積層の数は特に限定されるものではない。ナノ薄膜層の透明性を確保しやすい傾向にあることから、Ａ層及びＢ層のそれぞれが１〜３００層であることが好ましい。また、ナノ薄膜層が、自己密着性を有する程度の膜厚となりやすい傾向にあることから、Ａ層及びＢ層のそれぞれが１０〜１００層であることがより好ましく、２０〜８０層であることが更に好ましい。
【００６０】
本実施形態のナノ薄膜層におけるＡ層とＢ層との積層構造は、例えば、ナノ薄膜層をＩＲ、ＮＭＲ、ＴＯＦ−ＳＩＭＳ（飛行時間型２次イオン質量分析、Ｔｉｍｅ−ｏｆ−Ｆｌｉｇｈｔ  ＳＩＭＳ）等で観察することにより、確認することができる。
【００６１】
本実施形態のナノ薄膜層の厚みは特に制限されない。自己密着性、吸水性、乾燥状態での柔軟性等の特性がより優れたものとなることから、ナノ薄膜層の厚みは、１〜３００ｎｍの範囲内であることが好ましく、４０〜３００ｎｍであることがより好ましく、４０〜２５０ｎｍの範囲内であることが特に好ましく、４０〜２００ｎｍの範囲内であることが最も好ましい。
【００６２】
上記ナノ薄膜層は、皮膚貼付用ナノ薄膜層、化粧用ナノ薄膜層、又は、化粧用皮膚貼付用ナノ薄膜層としても好適に使用することができる。
【００６３】
［溶解性支持層］
本実施形態において、溶解性支持層は、溶媒に溶解するものであれば、限定されないが、肌への刺激性を考慮すると、水又はアルコールに可溶な高分子から形成された膜からなる層であることが好ましい。溶解性支持層は、弱アルカリ性又は弱酸性水溶液に可溶な層であってもよい。すなわち、溶解性支持層は、可溶性支持膜である。
【００６４】
水又はアルコールに可溶な高分子としては、ポリアクリル酸、ポリメタクリル酸等の高分子電解質；ポリエチレングリコール、ポリアクリルアミド、ポリビニルアルコール、ポリビニルアルコールの誘導体、又は、デンプン、セルロースアセテート等の多糖類等の非イオン性の水溶性高分子；ノボラック又はポリ（Ｎ−アルキルシアノアクリレート）等の樹脂を例示することができる。
【００６５】
溶解性支持層（可溶性支持膜）を形成する高分子の粘度平均分子量は、通常１００〜１００万であることが好ましく、５０００〜５０万であることがより好ましい。
【００６６】
本実施形態においては、水又はアルコールに可溶な高分子として、ポリビニルアルコール又はその誘導体を用いることがより好ましい。ポリビニルアルコールを用いる場合、膜形成性及び溶媒への溶解性の観点から、平均重合度は、１００〜２０００が好ましく、２００〜１０００がより好ましい。ここで、平均重合度は、ＪＩＳ  Ｋ  ６７２６で規定の方法に基づいて測定することができる。
【００６７】
また、溶解性支持層の膜厚は、ナノ薄膜層との剥離性及び貼り合わせ性の観点から、１〜１００μｍの範囲内であることが好ましく、２〜５０μｍの範囲内であることがより好ましく、５〜２０μｍの範囲内であることが更に好ましい。
【００６８】
［浸透性基材］
浸透性基材は、溶解性支持層を溶かす溶媒には溶けないものから選ばれれば、材質は限定されない。但し、浸透性基材は、上記溶媒を浸透又は透過する機能を有する基材である。浸透性基材は、溶媒を浸透又は透過させる孔を有することが好ましく、不織布、繊維状、メッシュ状又は多孔質構造であることがより好ましい。浸透性基材は、直径１００μｍ以下の糸状の材料が、格子状に編みこまれたメッシュクロス、又は、メッシュクロスと不織布との複合品であることが更に好ましい。浸透性基材は、シート（フィルム）状であることが取扱性及び入手の容易性から好ましい。
【００６９】
メッシュクロスとしては、例えば、ポリエステルメッシュクロス、ナイロンメッシュクロス、カーボンメッシュクロス、フッ素樹脂メッシュクロス、ポリプロピレンメッシュクロス、シルクメッシュクロス、これらメッシュクロスと不織布との複合品、等が挙げられる。これらの中でも、ポリエステルメッシュクロス、ナイロンメッシュクロス、ポリプロピレンメッシュクロスが好ましく、ポリエステルメッシュクロスがより好ましい。ポリエステルメッシュクロスとしては、例えば、ポリエチレンテレフタレートメッシュクロスが挙げられる。
【００７０】
メッシュクロスの空隙は、転写性の観点から、ＪＩＳ  Ｌ  １０９６に記載されるフラジール形法による通気性で、１０〜１０００００ｃｃ／ｃｍ２・ｓｅｃであることが好ましく、１００〜５００００ｃｃ／ｃｍ２・ｓｅｃであることがより好ましく、１０００〜１００００ｃｃ／ｃｍ２・ｓｅｃであることが更に好ましい。
【００７１】
メッシュクロスの目開きは、転写性の観点から、１〜３００μｍであることが好ましく、２〜２００μｍであることがより好ましく、５〜１５０μｍであることが更に好ましい。また、メッシュシートの目開き率は、溶媒を浸透又は透過させる観点から、５〜４５％であることが好ましく、５〜４０％であることがより好ましい。
【００７２】
ナノ薄膜転写シートにおいて、浸透性基材として、第１の浸透性基材及び第２の浸透性基材を用いる場合、第１の浸透性基材と第２の浸透性基材とで隣接する層との接触面積が互いに異なることが好ましい。この場合、ナノ薄膜転写シートの使用に際して、接触面積の小さい方の浸透性基材をナノ薄膜層から容易に剥離することが可能となる。
【００７３】
本実施形態に係る浸透性基材の膜厚は、追従性及び取り扱い性の観点から、１〜５００μｍであることが好ましく、３〜３００μｍであることがより好ましく、５〜２００μｍであることが更に好ましい。
【００７４】
［カバーフィルム］
カバーフィルムとしては、平滑な面を有するものであれば、特に限定されず、シート状又はロール状であってもよい。カバーフィルム８としては、熱可塑性樹脂又は熱硬化性樹脂のいずれでもよく、例えば、ポリエチレン（高密度、中密度又は低密度）、ポロプロピレン（アイソタクチック型又はシンジオタクチック型）、ポリブテン、エチレン−プロピレン共重合体、エチレン−酢酸ビニル共重合体（ＥＶＡ）、エチレン−プロピレン−ブテン共重合体等のポリオレフィン、環状ポリオレフィン、変性ポリオレフィン、ポリ塩化ビニル、ポリ塩化ビニリデン、ポリスチレン、ポリアミド、ポリイミド、ポリアミドイミド、ポリカーボネート、ポリ−（４−メチルベンテン−１）、アイオノマー、ポリメチル（メタ）アクリレート、ポリブチル（メタ）アクリレート、メチル（メタ）アクリレート−ブチル（メタ）アクリレート共重合体等のアクリル系樹脂、メチル（メタ）アクリレート−スチレン共重合体、アクリル−スチレン共重合体（ＡＳ樹脂）、ブタジエン−スチレン共重合体、エチレン−ビニルアルコール共重合体（ＥＶＯＨ）、ポリエチレンテレフタレート（ＰＥＴ）、ポリブチレンテレフタレート（ＰＢＴ）、エチレン−テレフタレート−イソフタレート共重合体、ポリエチレンナフタレート、プリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、フッ素ゴム系、塩素化ポリエチレン系等の各種熱可塑性エラストマー、エボキシ樹脂、フェノール樹脂、ユリア樹脂、メラミン樹脂、不飽和ポリエステル、シリコーン樹脂、ポリウレタン、ナイロン、ニトロセルロース、酢酸セルロース、セルロースアセテートプロピオネート等のセルロース系樹脂など、又はこれらを主とする共重合体、ブレンド体、ポリマーアロイなどが挙げられる。これらのうちの１種又は２種以上を組み合わせて（例えば２層以上の積層体として）用いることができる。
【００７５】
これらの樹脂フィルムの中でも特に、ポリエチレンテレフタレート（ＰＥＴ）、ポリエチレン（ＰＥ）、ポリプロピレン（ＰＰ）、ポリ塩化ビニル（ＰＣ）等のプラスチックフィルムが、好適に用いられる。積層膜の接着性により優れることから、ポリエチレンテレフタレート（ＰＥＴ）フィルムがより好ましい。
【００７６】
また、カバーフィルムの表面に、コロナ放電処理、グロー放電処理、プラズマ処理、紫外線照射処理、オゾン処理、アルカリ、酸等による化学的エッチング処理等を施してもよい。
【００７７】
カバーフィルムは、カバーフィルム上に樹脂膜、無機膜又は有機材料と無機材料とを含む膜（有機−無機膜）が積層されていてもよい。それら樹脂膜層、無機膜層又は有機−無機膜層からなる積層構造は基材表面の一部を覆っていればよい。また、積層構造中、最表面層に位置しない膜は、極性基を有する必要はない。
【００７８】
カバーフィルムは、ナノ薄膜６を形成するための基材として機能することもできる。また、カバーフィル８は、その両面にナノ薄膜６を形成し、形成した両面のナノ薄膜６上に、それぞれ溶解性支持４、更に浸透性基２を設けて多層ナノ薄膜転写シートとすることもできる。カバーフィル８の両面に形成したナノ薄膜６を、それぞれ用いることができるので便利である。以下、カバーフィルムを「基材」という場合もある。
【００７９】
カバーフィル８の膜厚は、１〜５００μｍの範囲内であることが好ましく、３〜３００μｍの範囲内であることがより好ましく、５〜２００μｍの範囲内であることが更に好ましい。
【００８０】
［ナノ薄膜転写シートの製造方法］
本実施形態のナノ薄膜転写シートの製造方法について説明する。図４は、ナノ薄膜層転写シートの製造方法の一実施形態を示す模式断面図である。ナノ薄膜転写シートの製造方法は、ポリカチオンを含む溶液又はポリアニオンを含む溶液にカバーフィルムを接触させ、該カバーフィルムの表面にポリカチオン又はポリアニオンに由来する層を形成する工程と、（ｉ）ポリカチオンに由来する層に、ポリアニオン溶液を接触させて、ポリカチオンに由来する層上にポリアニオンに由来する層を形成するステップと、（ｉｉ）ポリアニオンに由来する層に、ポリカチオンを含む溶液を接触させて、ポリアニオンに由来する層上にポリカチオンに由来する層を形成するステップと、を繰り返して第１のナノ薄膜層を形成する工程と、第１のナノ薄膜層上に、第１の溶解性支持層を形成する工程と、第１の溶解性支持層上に、第１の溶解性支持層を溶解する溶媒を浸透又は透過させ得る基材である第１の浸透性基材を形成する工程と、を含む。
【００８１】
（ナノ薄膜層の形成工程）
図４（ａ）に示すように、ナノ薄膜層３ａは、カバーフィルム５となる基材上に形成される。ナノ薄膜層３ａは、例えば、基材（カバーフィルム）と、ポリカチオンを含む溶液（以下、「溶液Ａ」ともいう。）と、ポリアニオンを含む溶液（以下、「溶液Ｂ」ともいう。）とから、Ｌａｎｇｍｕｉｒ，Ｖｏｌ．１３，ｐｐ．６１９５−６２０３，（１９９７年）に記載された交互積層法によって製造することができる。
【００８２】
本実施形態に係るナノ薄膜層３ａの製造方法は、具体的には、溶液Ａ又は溶液Ｂに後にカバーフィルム５となる基材を接触させて、基材の表面にポリカチオン又はポリアニオンに由来する層を形成する工程（層形成工程）と、（ｉ）ポリカチオンに由来する層に、溶液Ｂを接触させて、ポリカチオンに由来する層上にポリアニオンに由来する層を形成するステップと、（ｉｉ）ポリアニオンに由来する層に、溶液Ａを接触させて、ポリアニオンに由来する層上にポリカチオンに由来する層を形成するステップと、を繰り返してナノ薄膜層を形成する工程と、を備えることが好ましい。上記ポリカチオンは、植物性キトサン（又はβグルカンを含有するキトサン）を含む。
【００８３】
この交互積層法によると、基材上に形成されるポリカチオンに由来する層（又はポリアニオンに由来する層）と、溶液Ｂ（又は溶液Ａ）とが接触することで、ポリカチオン及びポリアニオンが交互に吸着して積層膜が形成される。また、上記接触によりポリカチオン又はポリアニオンの吸着が進行して表面電荷が反転すると、さらなる静電吸着は起こらなくなるため、溶液Ａ又は溶液Ｂとの接触により形成される層の厚さは制御することができる。
【００８４】
ナノ薄膜層形成工程では、溶液Ａに基材を接触させて、基材の表面にポリカチオンに由来する層を形成するか、又は、溶液Ｂに基材を接触させて、基材の表面にポリアニオンに由来する層を形成する。基材の表面が負に帯電している場合は前者を、基材の表面が正に帯電している場合は後者を行うことが好ましい。また、基材の表面の少なくとも一部を、溶液Ａ又は溶液Ｂに接触させればよい。溶液Ａ又は溶液Ｂとの接触は、２回以上に分けて行ってもよい。
【００８５】
ナノ薄膜層を形成する工程では、ステップ（ｉ）又はステップ（ｉｉ）において、表面電荷が反転すればよい。また、接触の回数は特に限定されるものではない。例えば、ステップ（ｉ）において、溶液Ｂとの接触を２回以上に分けて行ってもよく、ステップ（ｉｉ）において、溶液Ａとの接触を２回以上に分けて行ってもよい。
【００８６】
ナノ薄膜層を形成する工程において、ステップ（ｉ）とステップ（ｉｉ）とを繰り返す回数に特に制限はないが、ナノ薄膜層の透明性を確保しやすい傾向にあることから、ポリカチオンに由来する層及びポリアニオンに由来する層のいずれもが１〜３００層となるまで繰り返すことが好ましい。また、ナノ薄膜層が、自己密着性を有する程度の膜厚となりやすい傾向にあることから、ポリカチオンに由来する層及びポリアニオンに由来する層のいずれもが１０〜１００層となるまで繰り返すことがより好ましく、２０〜８０層となるまで繰り返すことが特に好ましい。なお、ナノ薄膜層を形成する工程における繰り返し回数を制御することによって、ナノ薄膜層の膜厚を制御することができる。
【００８７】
上記交互積層法においては、ナノ薄膜層を形成する工程がステップ（ｉ）で終わるよりも、ステップ（ｉｉ）で終わることが好ましい。これにより、ポリカチオンとして用いているキトサンの特性である抗菌性を発現しやすくなる。
【００８８】
上記製造方法においては、層形成工程又はナノ薄膜層を形成する工程における、基材、ポリカチオンに由来する層又はポリアニオンに由来する層と、溶液Ａ又は溶液Ｂとの接触後、吸着面をリンスすることが好ましい。これにより、吸着面から余分な材料を除去することができる。
【００８９】
リンスに用いるリンス液としては、水、有機溶媒又は、水と水溶性の有機溶媒との混合溶媒が好ましい。水溶性の有機溶媒としては、例えば、メタノール、エタノール、プロパノール、アセトン、ジメチルホルムアミド、アセトニトリル等が挙げられる。
【００９０】
上記製造方法においては、基材、ポリカチオンに由来する層又はポリアニオンに由来する層を、溶液Ａ又は溶液Ｂに浸漬することにより接触させることが好ましい（以下、「交互浸漬法」ともいう。）。例えば、層形成工程においては、基材を溶液Ａ又は溶液Ｂに浸漬することにより接触させることが好ましく、ナノ薄膜層を形成する工程においては、ポリカチオンに由来する層（又はポリアニオンに由来する層）を溶液Ｂ（又は溶液Ａ）に浸漬することにより接触させることが好ましい。これにより、より一層工業的に生産するのが容易となり、より一層汎用可能な製造方法とすることができる。
【００９１】
交互浸漬法による積層膜の形成装置として、Ｊ．Ａｐｐｌ．Ｐｈｙｓ．，Ｖｏｌ．７９，ｐｐ．７５０１−７５０９，（１９９６）、特願２０００−５６８５９９号（特許第４３０２３２１号公報）等に記載されたディッパーと呼ばれる装置を用いてもよい。ディッパーを用いる場合、基材を固定したアームが自動的に動き、プログラムに従って基材等を溶液Ａ中、溶液Ｂ中又はリンス液中に順次浸漬させることができる。
【００９２】
交互浸漬法によれば、表面電荷が反転する限り、膜の形成を継続することができる。そのため、通常のディップコート法よりも、交互浸漬法で形成した薄膜の膜厚均一性は高く、かつ膜厚制御性も高い。
【００９３】
交互浸漬法を用いてナノ薄膜層を形成する場合において、ポリアニオンを含む溶液は、効率よく交互積層できる観点から、ｐＨが１．６〜５．４であることが好ましい。
【００９４】
また、交互浸漬法によれば、基材の一部又は全部が筒状、糸状、繊維、発泡体等の形状を有していても、浸漬することにより溶液が入り込むことができるものであれば、積層膜がその表面に形成されるので使用することができる。また、基材の表面が凹凸形状を有していても、表面の構造に追従して積層膜を形成することができる。さらに、基材表面がナノメートルスケール又はサブミクロンスケールの構造を有していても、その構造に追従して積層膜を形成することができる。
【００９５】
本実施形態のナノ薄膜層は、基材に溶液Ａ又は溶液Ｂを滴下又はスプレーするスピンコート法で交互積層膜を形成することにより製造してもよい。その際、リンス液は滴下、スプレー若しくはシャワー又はそれらを組み合わせた方法で供給されてもよい。基材は、搬送、回転等の運動を行っていてもよい。
【００９６】
いずれの製造方法を用いる場合も、溶液Ａ又は溶液Ｂの溶媒としては、それぞれ、ポリカチオン又はポリアニオンを溶解できるものであれば、任意の溶媒を用いることができるが、ポリカチオン又はポリアニオンの電荷量をより多くすることができるため、水又は無機塩類の水溶液が適当である。ポリカチオン又はポリアニオンの溶液中の濃度は特に制限されるものではなく、各製造方法に応じて適宜設定すればよい。
【００９７】
さらに、ポリカチオン及びポリアニオンの少なくとも一方が塩であり、その塩におけるカチオン基又はアニオン基の対イオンを除去することによりポリカチオン又はポリアニオンの水への溶解性が低下する場合、ナノ薄膜層を形成した後にナノ薄膜層に含まれる対イオンを除去することによって、ナノ薄膜層の力学的強度を向上させることができる。対イオンの除去は、例えば、洗浄工程の回数を増やす、ｐＨ調整液に浸す等の方法により行うことができる。
【００９８】
（溶解性支持層の形成工程）
次に、図３の（ｂ）に示すように、ナノ薄膜層３ａのカバーフィルム５が設けられた面と反対の面上に、溶解性支持層４ａを形成する。
【００９９】
溶解性支持層４ａは、カバーフィルム５上に形成されたナノ薄膜層３ａ上に、水又はアルコールに溶解した高分子の溶液を塗布して、通常１０分〜２４時間、好ましくは１時間〜１２時間乾燥させることで水又はアルコールを除去して形成することができる。
【０１００】
ナノ薄膜層３ａ上への上記高分子の溶液の塗布の方法としては、例えば、キャスト法、スピンコート法等があるが、これらに限定されるものではない。溶解性支持層４ａは、バーコーター又はロールコーターを用いて形成することもできる。
【０１０１】
上記水又はアルコールに溶解した高分子の濃度は、特に制限はないが、塗工性の観点から１〜４０質量％が好ましく、２〜３０質量％がより好ましく、５〜２０質量％が更に好ましく、５〜１０質量％が特に好ましい。
【０１０２】
溶解性支持層（可溶性支持膜）４ａはピンセット等を用いて、カバーフィルム５よりナノ薄膜層３ａとともに剥離することができる。このとき、溶解性支持層４ａとナノ薄膜層３ａとの間に生じる静電的相互作用、水素結合、ファンデルワールス力等の２次結合力によって、剥離と同時にナノ薄膜層３ａを溶解性支持層４ａに移し取ることが可能となる。
【０１０３】
（浸透性基材の形成工程）
図４（ｃ）に示すように、溶解性支持層４ａを溶かす溶媒を浸透又は透過する材料を、溶解性支持層４ａ上に積層することで浸透性基材２ａを形成することができる。浸透性基材２ａの形成方法は、特に限定されないが、ラミネート等の方法を用いることができる。なお、浸透性基材２ａは、カバーフィルム５を除去した後に溶解性支持層４ａ上に積層してもよい。
【０１０４】
本実施形態のナノ薄膜転写シートは、浸透性基材を使用しているために取扱性が良好である。加えて、ナノ薄膜層は、ナノメートルサイズの薄膜層であるため、被着体が有する微細な溝（例えば、皮膚の皺又は肌の細かな凹凸）等にも適合し、ナノ薄膜層を貼り付けた際の違和感を低減できる。また、ナノ薄膜層が透明である場合、貼付箇所が目立ち難くなる。被着体が皮膚である場合、皮膚に対する自己密着性を有するため、接着剤（粘着剤）を用いる必要がなく、接着剤によるかぶれ又は肌荒れを軽減できる。ナノ薄膜層に生分解性又は生体適合性ポリマーを使用した場合、皮膚に貼り付けた際に皮膚アレルギーが生じ難く、かつ、廃棄後、環境に悪影響を及ぼさないという利点を有する。
【０１０５】
（ナノ薄膜転写シートの形成工程）
続いて、図４（ｄ）に示すように、浸透性基材の形成工程で得られた積層体からカバーフィルムを除去し、第１の浸透性基材２ａ、第１の溶解性支持層４ａ及び第１のナノ薄膜層３ａをこの順に備える積層体と、第２の浸透性基材２ｂ、第２の溶解性支持層４ｂ及び第２のナノ薄膜層３ｂをこの順に備える積層体とを準備する。これらの積層体のナノ薄膜層３ａ，３ｂ同士を貼り合わせる。その結果、図４（ｅ）に示すように、第１の浸透性基材２ａと、第１の溶解性支持層４ａと、ナノ薄膜層３と、第２の溶解性支持層４ｂと、第２の浸透性基材２ｂとをこの順で備えるナノ薄膜層転写シート１１が得られる（図２（ａ））。
【０１０６】
この工程おいては、第２の浸透性基材２ｂ、第２の溶解性支持層４ｂ及び第２のナノ薄膜層３ｂをこの順に備える積層体に代えて、第２の浸透性基材２ｂのみを第１のナノ薄膜層３ａに貼り合せてもよい。この場合、図２（ｂ）のナノ薄膜転写シート２１が得られる。また、第１の浸透性基材２ａ、第１の溶解性支持層４ａ及び第１のナノ薄膜層３ａをこの順に備える積層体に代えて、第１の浸透性基材２ａのみを第２のナノ薄膜層３ｂに貼り合せてもよい。この場合、図２（ｃ）のナノ薄膜転写シート３１が得られる。
【０１０７】
（溶解性支持層の除去工程）
続いて、図４（ｆ）に示すように、溶解性支持層４ａ，４ｂを溶解させる水、アルコール等の溶媒６にナノ薄膜転写シートを浸漬する。これにより、図２（ｆ）に矢印で模式的に示したように、浸透性基材２ａ，２ｂが溶媒６を浸透又は透過させるので、溶解性支持層４ａ，４ｂが溶媒６に溶解する。したがって、溶解性支持層４ａ，４ｂが除去されたナノ薄膜転写シート１（図１）が得られる。
【０１０８】
［ナノ薄膜転写シートの保管］
該ナノ薄膜転写シートは、水蒸気が少ない環境にて保管することが望ましいため、水蒸気バリア性を有する梱包材及び、乾燥材を用いて保管することが望ましい。
【０１０９】
（梱包材）
水蒸気バリア性のある梱包材といえども、全く水蒸気を透過しないわけではなく、若干の水分透過は避けられないため、乾燥剤を入れることで梱包材内部の湿度を一定に保つのが、より有効である。
【０１１０】
水蒸気バリア性のある梱包材料の性能は水蒸気透過率で表される。この値が小さいほど水蒸気バリア性が良くなり、ナノ薄膜転写シートの梱包には適するが、その一方で水蒸気透過率の小さいものは高価である。
【０１１１】
これらを勘案し、水蒸気バリア性のある梱包材料の水蒸気透過率は１．５ｇ／ｍ２・ｄａｙ（温度４０℃、湿度９０％ＲＨ）以下とされ、ナノ薄膜転写シートを、水蒸気透過率が１．５ｇ／ｍ２・ｄａｙ（温度４０℃、湿度９０％ＲＨ）以下である水蒸気バリア性のある梱包材で梱包する。
【０１１２】
水蒸気透過率がこれより大きいと、梱包材内への水分浸透が増加し、溶解性支持層の溶融の抑制が困難になると共に、乾燥剤の負担が大きくなり、経済性が悪化する。
【０１１３】
このような水蒸気透過率を満足するものとしては、アルミ蒸着フィルム（水蒸気透過率０．７〜１．０ｇ／ｍ２・ｄａｙ（温度４０℃、湿度９０％ＲＨ）程度）、ＳｉＯ蒸着フィルム（水蒸気透過率０．１〜０．７ｇ／ｍ２・ｄａｙ（温度４０℃、湿度９０％ＲＨ）程度）、アルミナ蒸着フィルム（水蒸気透過率１．５ｇ／ｍ２・ｄａｙ（温度４０℃、湿度９０％ＲＨ）程度）等がある。
【０１１４】
また、水蒸気バリア性のある梱包材として、基材フィルム、バリア層、ヒートシール層を積層して構成したラミネートフィルムからなるものが提案されており、そのバリア層として、アルミニウム、ニッケル、チタン、マグネシウム等が用いられている。なお、基材フィルムの一例であるポリエチレンフィルムの水蒸気透過率は１０〜２０ｇ／ｍ２・ｄａｙ（温度４０℃、湿度９０％ＲＨ）である。
【０１１５】
本実施形態では、ナノ薄膜転写シートを、複数枚の梱包材で複数層に梱包し、最内層以外の少なくとも１枚に水蒸気バリア性のある梱包材を使用することが好ましい。
【０１１６】
（乾燥材）
本実施形態のナノ薄膜転写シート製品は、水蒸気バリア性のある梱包材より内側に乾燥剤を入れることが好ましい。また、梱包材内の湿度を７０％ＲＨ以下の雰囲気に保持することが好ましい。
【０１１７】
梱包材内部に入れる乾燥剤としては、塩化カルシウム、生石灰、シリカゲル、アルミノシリケート等があるが、製品の品質を保証する点から、潮解（吸湿による液化）を生じないシリカゲル、アルミノシリケート等が好ましい。
【０１１８】
乾燥剤の使用量は、組み合わせる梱包材料の水素バリア性及び保管日数から予測される水分浸透量を吸収できるように、乾燥剤の能力に応じて決定される。
【０１１９】
ナノ薄膜転写シートを梱包材内に袋詰めする作業は低温低湿の雰囲気中で行い、梱包材内の初期雰囲気を低温低湿にしておくのがよい。好ましい雰囲気は、具体的には温度１８〜２２℃、湿度３０〜５０％ＲＨである。乾燥剤を使用しない場合は、この作業は特に重要である。
【０１２０】
［その他の成分］
本実施形態に係るナノ薄膜層及び溶解性支持層には、保湿クリーム等の化粧料、又はビタミンＣ等の化粧料成分を保持させることもできる。これにより皮膚に貼付したとき（使用時）に、化粧料及び化粧料成分が徐々に薄膜フィルムから溶出し、皮膚に徐々に吸収させることができる。
【０１２１】
化粧料としては、保湿クリーム、スキンクリーム、美白クリーム、乳液、化粧水、美容液、及び美容ジェル等のスキンケアに用いられる化粧料全般を用いることができる。化粧料成分としては、化粧品学的に許容される皮膚に有効な成分であればよく、特に限定されない。具体的には、例えば、保湿剤、ホワイトニング成分、しみ取り成分、防皺成分、ビタミン類、抗炎症成分、血流促進成分、湿潤成分、油分、及び金属微粒子等の化粧料に用いられる成分を単独で、又は２種以上を組み合わせて用いることができる。
【０１２２】
このような化粧料成分としては、例えば、アーモンド油、アクリル酸アルキルコポリマー、麻セルロース、アシタバエキス、アスコルビン酸、アスコルビン酸Ｎａ、キサンチン、アスタキサンチン、アスパラガスエキス、アスパラギン酸、アズレン、アセロラエキス、アデノシン三リン酸２Ｎａ、アボカド油、アマチャエキス、アミノ酪酸、アラニン、アラントイン、アルギニン、アルギン酸Ｎａ、アルジルリン、アルテアエキス、アルニカエキス、アルブミン、アロエベラエキス−２−キダチアロエエキス、安息香酸塩Ｎａ、イチョウエキス、イノシトール、ウコンエキス、ウワウルシエキス、エイジツエキス、塩化ナトリウム、オイスターエキス、オウゴンエキス、オウバクエキス、オタネニンジンエキス、オドリコソウエキス、オランダカラシエキス、オリーブ油、オリザノール、海塩、加水分解ケラチン、コラーゲン、加水分解コラーゲン、加水分解コンキリオン、加水分解シルク、加水分解卵殻膜、加水分解卵白、褐藻エキス、カフェイン、カミツレエキス、カラミン、カリンエキス、カロチン、カロットエキス、カワラヨモギエキス、甘草エキス、カンフル、キイチゴエキス、キウイエキス、キシリトール、キトサン、キュウリエキス、クオタニウム−７３、クチナシエキス、クマザサエキス、クララエキス、グリコール酸、グリシン、グリセリン、グリチルリチン酸２Ｋ、グリチルレチン酸ステアリル、グルコース、グルタチオン、グルタミン酸、グレープフルーツエキス、クレマティスエキス、クロレラエキス、ケープアロエエキス、ゲンチアナエキス、紅茶エキス、コエンザイムＱ１０、コーヒーエキス、コーンスターチ、ココイル加水分解コラーゲンＫ、ココイル加水分解コラーゲンＮａ、ココベタイン、ゴボウエキス、ゴマ油、コムギデンプン、コムギ胚芽エキス、コメヌカエキス、コレステロール、コンフリーエキス、酢酸トコフェロール、酢酸レチノール、サザンカオイル、サフラワー油、サリチル酸、サリチル酸Ｎａ、酸化亜鉛、酸化チタン、サンザシエキス、シアノコバラミン、シイタケエキス、ジオウエキス、ジグリセリン、シコンエキス、シソエキス、ジヒドロコレステロール、ジフェニルジメチルメコン、シモツケソウエキス、酒石酸、ショウキョウエキス、ショウブ根エキス、シルク、シルクエキス、水添レシチン、スクワラン、ステアリルアルコール、ステアリン酸グリセリル、ステアリン酸スクロース、セイヨウキヅタエキス、セイヨウハッカエキス、セージエキス、セタノール、セラミド３、セリン、セルロースガム、ソウハクヒエキス、ソルビトール、ダイズエキス、ダイズ発酵エキス、月見草油、ドクダミエキス、トコフェロール、トレハロース、ナイアシンアミド、ニコチン酸トコフェロール、乳酸、乳酸Ｎａ、尿素、バクガエキス、ハチミツ、パパイン、ハマメリスエキス、パルミチン酸レチノール、パンテノール、ヒアルロン酸Ｎａ、ビオチン、ヒキオコシエキス、ヒマシ油、ヒマワリ油、ピリドキシンＨＣｌ、ビワ葉エキス、ブクリョウエキス、ブッチャーブルームエキス、ブドウエキス、ブドウ種子油、プラセンタエキス、プルラン、ベタイン、ヘチマエキス、ボタンエキス、ホップエキス、ホホバオイル、メドウフォーム油、メトキシケイヒサンオクチル、メリッサエキス、メリロートエキス、メントール、モモ葉エキス、ヤグルマギクエキス、ヤシ油、ユーカリエキス、ユーカリ油、ユキノシタエキス、ユズエキス、ユリエキス、ヨウ化ニンニクエキス、葉酸、ヨクイニンエキス、ヨモギエキス、ラズベリーケトン、ラクトフェリン、ラノリン、ラベンダーエキス、リシン、リシンＨＣｌ、リノール酸、リボフラビン、硫酸Ｎａ、リンゴエキス、レイシエキス、レシチン、レゾルシン、レタスエキス、レモンエキス、レモン油、ロイシン、ローズ水、ローズヒップ油、ローズマリーエキス、ローマカミツレエキス、ローヤルゼリー、ワレモコウエキス、ＡＨＡ、ＢＧ、ＤＮＡ、ＰＣＡ−Ｎａ、ＰＣＡ−Ｎａアラントイン、ＰＧ、ＰＰＧ−２８ブテス−３５、ＲＮＡ−ＮＡ、ｔ−ブチルメトキシジベンゾイルメタン、α−アルブチン、ムコ多糖、クレアチン、ジアセチルボルジン、ビタミンＡ及びその誘導体、リン酸リボフラビンナトリウム、リボフラビン、ヒドロキノン、リポ核酸及びその塩、アミノ酸及びその誘導体、各種植物エキス、各種動物由来抽出物、が挙げられる。
【０１２３】
本実施形態に係るナノ薄膜層及び溶解性支持層には、色素を保持させることもできる。これにより皮膚に貼付したとき（使用時）に、貼付位置を確認することができる。
【０１２４】
色素としては、ナフトール染料（アゾ染料）、モーブ、パラレッド、フルオレセイン、フクシン、フェノールフタレイン、ニュートラルレッド、フェナジン誘導体色素、メチレンブルー、ジヒドロイントール、コンゴーレッド、エオシン、インダンスレン、アニリンブラック、アクリジン、アゾ染料、アゾイック染料、ネオシアニン、クリプトシアニン、インドシアニングリーン、ヘモグロビン、ヘムエリトリン、フェオポルフィリン、フェオホルビド、チトクロム、バクテリオクロロフィル、クロロフィリド、クロロフィル、メラニン、カテキン、アントシアン、アントクロール、フラバノン、フラボン類、フラボノイド、ルテイン、リコピン、フコキサンチン、ゼアキサンチン、クリプトキサンチン、キサントフィル、カロチン、カロチノイド、ゲニステイン、クロロクルオリン、クロリン、クロセチン、クルクミン、キサントンマチン、カルタミン、エリトロクルオリン、ウロビリン、インジゴ、アントラキノン、アントシアン、アリザリン、ビリルビン、ビリベルジン、フィトクロム、フィコエリスリン、フィコビリン、フィコシアニン、ミオグロビン、ポルフィン、ポルフィリン、ヘモシアニン、ヘモバナジン、ロドマチン、ロドキサンチン、ロドプシン、リトマス、レグヘモグロビン、ラミナラン、モリンジン、ホルビリン、マンゴスチン、ベルベリン、ベタシアニン、プルプリン、ブラジリン、ピンナグロビン、ヒペリシン、ビキシン、ツラシン、タンニン、ステルコピリン、シコニン、コンメリニン、ゴッシポール、コチニールが挙げられる。その中でも、イオン性の色素が水及びアルコールに溶解するので好ましい。
【０１２５】
本実施形態に係るナノ薄膜層及び溶解性支持層には、金属イオンを保持させることもできる。これにより皮膚に貼付したとき（使用時）に、金属イオンが徐々にナノ薄膜層から溶出し、皮膚に徐々に吸収させることができる。また、金属イオンを利用して、抗菌、殺菌、消臭、制汗といった効果をもったナノ薄膜層にすることができる。
【０１２６】
金属イオンとしては、リチウム、ナトリウム、カリウム等のアルカル金属イオン、マグネシウム、カルシウム、バリウム等のアルカリ土類金属イオン、金、銀、銅、白金、パラジウム等の遷移金属イオン、アルミニウム、鉛、スズイオンなどが挙げられる。  その中でも、抗菌、消臭効果がある銀イオンがより好ましい。
【０１２７】
本実施形態に係るナノ薄膜層及び溶解性支持層には、薬物を保持させることもできる。これにより皮膚に貼付したとき（使用時）に、薬物が徐々にナノ薄膜層から溶出し、皮膚に徐々に吸収させることができる。また、創傷治癒といった効果をもったナノ薄膜層にすることができる。
【０１２８】
薬物としては、抗炎症剤、止血剤、血管拡張薬、血栓溶解剤、抗動脈硬化剤等が挙げられる。
【０１２９】
本実施形態に係るナノ薄膜層では、架橋剤として、アルキルジイミデート類、アシルジアジド類、ジイソシアネート類、ビスマレイミド類、トリアジニル類、ジアゾ化合物、グルタルアルデヒド、Ｎ−スクシンイミジル−３−（２−ピリジルジチオ）アルキオネート、ブロモシアン等を用いて、機能性物質及びナノ薄膜層中の対応する官能基と架橋させてもよい。
【０１３０】
さらに、薬物・化粧料が疎水性の場合、ナノ薄膜層の疎水性領域に疎水性相互作用にて結合させる方法、薬物・化粧料が水素結合性の場合、ナノ薄膜層の水素結合性領域に水素結合にて結合させる方法、薬物・化粧料が電荷を有する場合、ナノ薄膜層の反対電荷領域に静電的相互作用にて結合させる方法を用いてもよい。
【０１３１】
本実施形態に係るナノ薄膜層は、保湿クリーム等の化粧料、又はビタミンＣ等の化粧料成分を皮膚に塗布し、その上にナノ薄膜層を貼り合わせるようにして用いることもできる。この場合、化粧料及び化粧料成分が保持され、剥がれ落ちにくいという効果が得られる。
【０１３２】
本実施形態に係るナノ薄膜層は、ナノ薄膜層を肌の上に貼り合せた後、その上に化粧料又は化粧料成分を塗布するように用いることもできる。この場合、皺、たるみ、しみ、あざ、そばかす、毛穴、傷跡、にきび跡、熱傷跡、又は皮膚疾患による変色等のある肌を目立たなくすることができる。
【０１３３】
また、本発明のナノ薄膜転写シートは、化粧料又は化粧料成分を保持させてなる化粧用シート、保湿シート、化粧補助貼付シート及び化粧保護シートとして好適に使用できる。
【実施例】
【０１３４】
以下、本発明を実施例及び参考例に基づいてより具体的に説明するが、本発明はこれに限定されるものではない。
【０１３５】
［実施例１］
カチオン性ポリマーとしてホワイトマッシュルーム由来のキトサン（シグマアルドリッチ社製：粘度平均分子量１１０，０００−１５０，０００、βグルカン含有量２．９質量％、濃度：０．１質量％）、アニオン性ポリマーとしてアルギン酸ナトリウム（株式会社キミカ社製：粘度平均分子量１００，０００、粘度６．７ｍＰａ・ｓ、濃度：０．１質量％）、酸成分として酢酸（和光純薬工業株式会社製）、リンゴ酸（和光純薬工業株式会社製）を用いた。
【０１３６】
ポリカチオンを含む溶液として、０．２質量％のキトサン水溶液１００質量部に対して、酢酸（１質量％水溶液）１質量部を滴下したものを使用した。ポリアニオンを含む溶液として、０．１質量％アルギン酸ナトリウム水溶液１００質量部に対して、リンゴ酸（１質量％水溶液）１質量部を滴下したものを使用した。
【０１３７】
後にカバーフィルムとなる、ポリエチレンテレフタレートフィルム（東洋紡績株式会社製、商品名「Ａ４１００」、１５０ｍｍ×１００ｍｍ×１００μｍ厚）を、（ａ）ポリカチオンを含む溶液に１分間浸漬した後、リンス用の超純水（比抵抗１８ＭΩ・ｃｍ）に１分間浸漬し、次いで、（ｂ）ポリアニオンを含む溶液に１分間浸漬した後、リンス用の超純水に１分間浸漬した。
【０１３８】
（ａ）及び（ｂ）を順番に行う手順を１サイクルとして、このサイクルを１５回繰り返し、ポリエチレンテレフタレートフィルム（カバーフィルム）上に、マッシュルームキトサン由来の層とアルギン酸ナトリウム由来の層からなるナノ薄膜層を形成した。形成したナノ薄膜層の膜厚及び屈折率を、フィルメトリスク社製の型番：Ｆ２０によって測定した結果、膜厚は８８ｎｍであり、屈折率は１．５２であった。
【０１３９】
続いて、ポリビニルアルコール５００（関東化学株式会社製、平均重合度＝５００）を超純水に溶解した１０質量％水溶液を用いて、乾燥後の膜厚が５μｍとなるように、ナノ薄膜層上にバーコーターによって塗布し、溶解性支持層となる層を形成した。
【０１４０】
その後、浸透性基材として、ポリエステルメッシュシート（大紀商事株式会社製、商品名「ＯＫＩＬＯＮ−ＳＨＡ  ２５１６」）を、溶解性支持層となる層上に被覆し、室温（２５℃）にて、水分を蒸発させた。その結果、カバーフィルム（ポリエチレンテレフタレートフィルム）上に、ナノ薄膜層（キトサン由来の層とアルギン酸由来の層との交互積層膜）、溶解性支持層（ポリビニルアルコール）及び浸透性基材（ポリエチレンテレフタレートメッシュシート）が順次積層された、シートを作製した。
【０１４１】
カバーフィルムを剥離し、ポリエステルメッシュシート（大紀商事株式会社製、商品名「ＯＫＩＬＯＮ  ＨＹＢＲＩＤ」、ＪＩＳ  Ｌ  １０９６に記載されるフラジール形法による通気性３６００ｃｃ／ｃｍ２・ｓeｃ）を貼り合わせた。端部を固定し、貼り合わせたシートを水に２４時間浸漬し、その後、室温（２５℃）にて、水分を蒸発させた。
【０１４２】
その結果、浸透性基材（「ＯＫＩＬＯＮ  ＨＹＢＲＩＤ」）上に、ナノ薄膜層（キトサン由来の層とアルギン酸由来の層との交互積層膜）、浸透性基材（「ＯＫＩＬＯＮ−ＳＨＡ  ２５１６」、ＪＩＳ  Ｌ  １０９６に記載されるフラジール形法による通気性５８５０ｃｃ／ｃｍ２・ｓeｃ）が順次積層された、ナノ薄膜転写シートを作製した。
【０１４３】
［実施例２］
カチオン性ポリマーである「ホワイトマッシュルーム由来のキトサン（シグマアルドリッチ社製：粘度平均分子量１１０，０００−１５０，０００、濃度：０．１質量％）」を「ホワイトマッシュルーム由来のキトサン（シグマアルドリッチ社製：粘度平均分子量６０，０００−１２０，０００、βグルカン含有量２．９質量％、濃度：０．１質量％）」に変更したこと以外は実施例１と同様の操作を行い、ナノ薄膜転写シートを作製した。
【０１４４】
［比較例３］
カチオン性ポリマーである「ホワイトマッシュルーム由来のキトサン（シグマアルドリッチ社製：粘度平均分子量１１０，０００−１５０，０００、濃度：０．１質量％）」を「カニ由来のキトサン（ナカライテスク社製：粘度平均分子量８０，０００、濃度：０．１質量％）」に変更したこと以外は実施例１と同様の操作を行い、ナノ薄膜転写シートを作製した。
【０１４５】
実施例１、２及び比較例１のナノ薄膜層の膜厚及び屈折率を表１に示す。
【０１４６】
【表１】
2015016614.tif 000003
【符号の説明】
【０１４７】
１，１１，２１，３１，４１…ナノ薄膜層転写シート、２ａ，２ｂ，１２ａ，１２ｂ，２２ａ，２２ｂ，３２ａ，３２ｂ…浸透性基材、３，３ａ，３ｂ，１３，２３，３３，４３ａ…ナノ薄膜層、４ａ，４ｂ，１４ａ，１４ｂ，２４，３４，４４ａ…溶解性支持層、５，４５…カバーフィルム、６…溶媒。
【図１】
2015016614.tif 000004
【図２】
2015016614.tif 000005
【図３】
2015016614.tif 000006
【図４】
2015016614.tif 000007